(57)【要約】【課題】  アスファルト改質処理工程、すなわちアスファルトにアスファルトを改質するための成分を分散させ必要に応じて分散された成分を反応させる工程が容易かつ短時間であり、また耐流動性が十分に高いアスファルト組成物を提供する。【解決手段】  エポキシ基を有する化合物（Ａ）、末端にエポキシ基との反応性を備える官能基を有する脂肪族重合体（Ｂ）およびアスファルト（Ｃ）を含有するアスファルト組成物。エポキシ基を有する化合物（Ａ）および末端にエポキシ基との反応性を備える官能基を有する脂肪族重合体（Ｂ）の合計量は、アスファルト（Ｃ）１００質量部を基準として０．５〜５０質量部が好ましい。【選択図】      なし【特許請求の範囲】
【請求項１】
エポキシ基を有する化合物（Ａ）、末端にエポキシ基との反応性を備える官能基を有する脂肪族重合体（Ｂ）およびアスファルト（Ｃ）を含有するアスファルト組成物。
【請求項２】
エポキシ基を有する化合物（Ａ）および末端にエポキシ基との反応性を備える官能基を有する脂肪族重合体（Ｂ）の合計量は、アスファルト（Ｃ）１００質量部を基準として０．５〜５０質量部であり、エポキシ基を有する化合物（Ａ）の量はエポキシ基を有する化合物（Ａ）および末端にエポキシ基との反応性を備える官能基を有する脂肪族重合体（Ｂ）の合計量１００質量部を基準として１〜９９質量部であることを特徴とする請求項１に記載のアスファルト組成物。
【請求項３】
エポキシ基を有する化合物（Ａ）は、１分子平均１．２個以上のエポキシ基を有することを特徴とする請求項１に記載のアスファルト組成物。
【請求項４】
エポキシ基を有する化合物（Ａ）は、エポキシ基を有する重合体であることを特徴とする請求項１に記載のアスファルト組成物。
【請求項５】
エポキシ基を有する化合物（Ａ）は、エポキシ基を有するビニル単量体単位および芳香族ビニル単量体単位を構成単量体単位として有する重合体であることを特徴とする請求項４に記載のアスファルト組成物。
【請求項６】
エポキシ基を有する化合物（Ａ）は、数平均分子量が３００〜３００００の重合体であることを特徴とする請求項４に記載のアスファルト組成物。
【請求項７】
脂肪族重合体（Ｂ）が末端に有するエポキシ基との反応性を備える官能基は、カルボキシル基、１級アミノ基、２級アミノ基、酸無水物基または水酸基であることを特徴とする請求項１に記載のアスファルト組成物。
【請求項８】
脂肪族重合体（Ｂ）は、ブタジエン単位を構成単量体単位として有する重合体であることを特徴とする請求項１に記載のアスファルト組成物。
【請求項９】
脂肪族重合体（Ｂ）は、数平均分子量が３００〜１０００００の重合体であることを特徴とする請求項１に記載のアスファルト組成物。
【発明の詳細な説明】
【技術分野】
【０００１】
本発明は、アスファルトを主成分とし、耐流動性の優れるアスファルト組成物に関するものである。
【背景技術】
【０００２】
アスファルトは、道路舗装材料や防水被膜材料などの用途に広く用いられている。道路舗装の分野においては、夏季に路面温度が高くなることから、アスファルトが軟化し流動することに起因する轍堀れが発生し易くなる。轍掘れは、自動車の走行安定性を妨げ、事故の発生原因ともなり得る。また、轍掘れが発生した個所には補修工事が必要であるが、年々補修工事費用が増大し社会的損失は大きいため、従来以上に轍掘れ対策への要望は高くなっている。
そこで従来、アスファルトの耐流動性（流動しにくい性質）を向上させる手段として、スチレン系エラストマーをアスファルトに加熱混合する方法（例えば特許文献１参照。）、スチレン系エラストマーとスチレンオリゴマーとをアスファルトに加熱混合し、効率よくスチレン系エラストマーをアスファルト中に分散安定化する方法（例えば特許文献２参照。）、およびビスフェノール型エポキシ樹脂と硬化剤をアスファルト中に添加し、エポキシ樹脂をアスファルト中で硬化させる方法（例えば特許文献３参照。）などが知られている。
【０００３】
特許文献１に開示された方法によれば、アスファルト中にスチレン／ブタジエン／スチレンブロック共重合体（以下、単にSBSともいう。）がアスファルト中に分散されて、アスファルトの耐流動性が改良される。しかし、高分子であるSBSをアスファルト中に均一に分散させるには、スチレンおよびブタジエン組成比率や分子量の制限があり、アスファルト組成物の耐流動性改良には限界がある。例えば、スチレンとブタジエン組成比は、スチレン／ブタジエン＝２０〜３０／８０〜７０質量比が最適とされている。スチレン比率を３０質量比より高くする事により、アスファルト組成物がより強固になり、また耐流動性の向上が期待できるが、アスファルトへの分散性が著しく悪化しアスファルト改質効果は乏しいものとなる。また、アスファルトへの分散性と改質効果の観点から、SBSの分子量は１０万〜２０万が最適とされている。SBSの分子量を高くしSBS自体を強固にすることで、アスファルト組成物の耐流動性をより改善することが期待できるが、SBS分子量を高くするとアスファルトへ分散しにくくなる。さらに、SBS添加量を多くするとアスファルトの耐流動性は向上するが、SBS分散工程に長い処理時間を要したり、アスファルト組成物の粘度が高くなりすぎ施工が困難になる場合があるほか、SBS分散安定性が低下し、アスファルトとSBSが分離して安定した性能が得られないなどの問題を抱えている。
特許文献２に開示された方法によれば、高濃度に添加されたSBSの分散工程の処理時間が短縮され、分散安定性は改良される。しかしながら、分散処理時間の短縮効果は十分でなく、高濃度のSBS使用によりアスファルト組成物が高粘度化して施工作業性が悪くなる点は解決されていない。
特許文献３に開示された方法によれば、アスファルトへエポキシ樹脂と硬化剤を添加し、加熱混合の過程で、ビスフェノール型エポキシ化合物を高分子量化、及び架橋反応させ、短時間でアスファルトの耐流動性改善が実現できている。しかしながら、アスファルトの十分な耐流動性改善を得るには、１５〜３０質量％もの多量のエポキシ化合物と硬化剤の添加が必要である。高濃度のエポキシ樹脂と硬化剤は反応速度が速く、また架橋反応が起こりやすいので、アスファルトへの混合処理過程においては粘度が高くなりすぎて、施工性に問題が生じる場合がある。
【０００４】
【特許文献１】特開平６−１８４２５４号公報
【特許文献２】特開２００１−２４０７４８号公報
【特許文献３】特開平７−２６８２２１号公報
【発明の開示】
【発明が解決しようとする課題】
【０００５】
本発明は、アスファルト改質処理工程、すなわちアスファルトにアスファルトを改質するための成分を分散させ必要に応じて分散された成分を反応させる工程が容易かつ短時間であり、また耐流動性が十分に高いアスファルト組成物を提供することを目的とする。
【課題を解決するための手段】
【０００６】
上記課題を解決するために、請求項１に記載の発明のアスファルト組成物は、エポキシ基を有する化合物（Ａ）、末端にエポキシ基との反応性を備える官能基を有する脂肪族重合体（Ｂ）およびアスファルト（Ｃ）を含有するものである。
請求項２に記載の発明のアスファルト組成物は、請求項１に記載の発明において、エポキシ基を有する化合物（Ａ）および末端にエポキシ基との反応性を備える官能基を有する脂肪族重合体（Ｂ）の合計量は、アスファルト（Ｃ）１００質量部を基準として０．５〜５０質量部であり、エポキシ基を有する化合物（Ａ）の量はエポキシ基を有する化合物（Ａ）および末端にエポキシ基との反応性を備える官能基を有する脂肪族重合体（Ｂ）の合計量１００質量部を基準として１〜９９質量部であることを特徴とする。
請求項３に記載の発明のアスファルト組成物は、請求項１に記載の発明において、エポキシ基を有する化合物（Ａ）は、１分子平均１．２個以上のエポキシ基を有することを特徴とする。
請求項４に記載の発明のアスファルト組成物は、請求項１に記載の発明において、エポキシ基を有する化合物（Ａ）は、エポキシ基を有する重合体であることを特徴とする。
請求項５に記載の発明のアスファルト組成物は、請求項４に記載の発明において、エポキシ基を有する化合物（Ａ）は、エポキシ基を有するビニル単量体単位および芳香族ビニル単量体単位を構成単量体単位として有する重合体であることを特徴とする。
請求項６に記載の発明のアスファルト組成物は、請求項４に記載の発明において、エポキシ基を有する化合物（Ａ）は、数平均分子量が３００〜３００００の重合体であることを特徴とする。
請求項７に記載の発明のアスファルト組成物は、請求項１に記載の発明において、脂肪族重合体（Ｂ）が末端に有するエポキシ基との反応性を備える官能基は、カルボキシル基、１級アミノ基、２級アミノ基、酸無水物基または水酸基であることを特徴とする。
請求項８に記載の発明のアスファルト組成物は、請求項１に記載の発明において、脂肪族重合体（Ｂ）は、ブタジエン単位を構成単量体単位として有する重合体であることを特徴とする。
請求項９に記載の発明のアスファルト組成物は、請求項１に記載の発明において、脂肪族重合体（Ｂ）は、数平均分子量が３００〜１０００００の重合体であることを特徴とする。
【発明の効果】
【０００７】
アスファルトにアスファルトを改質するための成分を分散させ必要に応じて分散された成分を反応させる工程が容易かつ短時間であり、耐流動性が十分に高いアスファルト組成物が得られた。
【発明を実施するための最良の形態】
【０００８】
以下、本発明の実施形態について詳細に説明する。本発明において、アクリルおよびメタクリルを併せて（メタ）アクリルともいう。
【０００９】
エポキシ基を有する化合物（Ａ）（以下、エポキシ化合物（Ａ）ともいう。）は、エポキシ基との反応性を備える官能基を有する脂肪族重合体（Ｂ）（以下、脂肪族重合体（Ｂ）ともいう。）と反応し、アスファルト組成物に耐流動性を付与するための成分である。エポキシ化合物（Ａ）としては、エポキシ樹脂、エポキシ変性油脂化合物、エポキシ基を有する重合体などが挙げられる。
エポキシ樹脂の具体例としては、ビスフェノールA型エポキシ化合物、ビスフェノールF型エポキシ化合物、フェノールノボラック型エポキシ化合物、グリコール型エポキシ化合物、ポリエチレングリコール型エポキシ化合物などが挙げられる。
エポキシ変性油脂化合物の具体例としては、エピクロルヒドリン等のエポキシ変性剤によりエポキシ化されたエポキシ化大豆油、エポキシ化亜麻仁油などが挙げられる。
エポキシ基を有する重合体としては、グリシジル（メタ）アクリレート／スチレン共重合体、グリシジル（メタ）アクリレート／エチレン共重合体、グリシジル（メタ）アクリレート／プロピレン共重合体、グリシジル（メタ）アクリレート／スチレン／ブタジエン共重合体、エポキシ変性スチレン／ブタジエン／スチレン共重合体、エポキシ変性スチレン／ブタジエン／エチレン／スチレン共重合体などが挙げられる。
【００１０】
エポキシ化合物（Ａ）として、エポキシ基を有する重合体は好ましいものであり、エポキシ基を有するビニル重合体はより好ましいものであり、エポキシ基を有するビニル単量体単位および芳香族ビニル単量体単位を構成単量体単位として有する重合体は特に好ましいものである。
【００１１】
エポキシ基を有するビニル単量体として、例えば（メタ）アクリル酸グリシジルやシクロヘキセンオキシド構造を有する（メタ）アクリル酸エステル、（メタ）アリルグリシジルエーテルなどが挙げられる。エポキシ基を有するビニル単量体として好ましいものは（メタ）アクリル酸グリシジルである。
芳香族ビニル単量体としては、スチレン、α−メチルスチレンなどのスチレン系単量体を用いる事ができる。
エポキシ基を有するビニル重合体はその他のビニル単量体単位を有するものであってもよく、その他のビニル単量体としては、例えば、（メタ）アクリル酸メチル、（メタ）アクリル酸エチル、（メタ）アクリル酸プロピル、（メタ）アクリル酸ブチル、（メタ）アクリル酸２−エチルヘキシル、（メタ）アクリル酸シクロヘキシル、（メタ）アクリル酸ステアリル、（メタ）アクリル酸メトキシエチルなどの炭素数が１〜２２のアルキル基（アルキル基は直鎖、分岐鎖でもよい）を有する（メタ）アクリル酸アルキルエステル、（メタ）アクリル酸ポリアルキレングリコールエステル、（メタ）アクリル酸アルコキシアルキルエステル、（メタ）アクリル酸ヒドロキシアルキルエステル、（メタ）アクリル酸ジアルキルアミノアルキルエステル、（メタ）アクリル酸ベンジルエステル、（メタ）アクリル酸フェノキシアルキルエステル、（メタ）アクリル酸イソボルニルエステル、（メタ）アクリル酸アルコキシシリルアルキルエステルなどがあげられる。（メタ）アクリルアミド、（メタ）アクリルジアルキルアミド、酢酸ビニルなどのビニルエステル類、ビニルエーテル類、（メタ）アリルエーテル類、エチレン、プロピレンなどのαオレフィンモノマーも使用可能である。これらは、一種または二種以上を用いることができる。
【００１２】
エポキシ化合物（Ａ）がエポキシ基を有するビニル重合体である場合、エポキシ基を有するビニル単量体単位、芳香族ビニル単量体単位およびその他のビニル単量体単位の質量比がそれぞれ０．３〜５０．０、３０．０〜９９．７および０〜６９．７であるものが好ましく、それぞれ０．５〜４５．０、３５．０〜９９．５および０〜６４．５であるものがより好ましく、１．０〜４０．０、４０．０〜９９．０および０〜５９．０であるものが更に好ましい。上記の割合は合計が１００となるように決められる。
【００１３】
エポキシ化合物（Ａ）がエポキシ基を有するビニル重合体である場合、公知のラジカル重合方法により製造される。たとえば、ラジカル重合開始剤をもちいたラジカル重合方法、レドックス重合開始剤をもちいたイオン重合方法、メタロセン触媒を用いた配位重合方法などの各種の重合方法を用いることができる。また、バッチ式重合方法、セミバッチ重合方法、連続重合方法などの各種の重合プロセスを用いることができる。また、塊状重合方法、溶液重合方法、懸濁重合方法、乳化重合方法などの各種の重合形態を用いることができる。好ましくは、ラジカル開始剤を用いた重合方法である。
重合温度は４０〜３５０℃が好ましく、６０〜３３０℃がより好ましく、８０〜２７０℃がさらに好ましい。重合温度が４０℃未満の場合、目的の分子量を得るには、多量のラジカル重合開始剤や連鎖移動剤を必要とするため、得られた重合体中には不純物が多く含まれやすい。そのため、熱可塑性樹脂組成物や成形品に着色や異臭などの問題が発生する場合がある。重合温度が３５０℃を超えると、重合体の熱分解が起こり、目的とする重合体を効率よく得ることができない場合がある。
【００１４】
また、１００℃以上の高温すなわち１００〜３５０℃における連続塊状重合法はエポキシ化合物（Ａ）の製造方法として特に好ましい方法である。上記重合温度においては、ラジカル重合開始剤や連鎖移動剤を使用しないかまたは極めて少量の使用により、目的とする分子量の重合体が効率的に得られる。
【００１５】
このような高温連続重合は、特表昭５７−５０２１７１号公報、特開昭５９−６２０７号公報、特開昭６０−２１５００７号公報などに開示された公知の方法に従えば良い。例えば、加圧可能な反応器を加圧下で所定温度に設定した後、各ビニル単量体、及び必要に応じて重合溶媒とからなるビニル単量体混合物を一定の供給速度で反応機へ供給し、ビニル単量体混合物の供給量に見合う量の重合反応液を抜き出す方法があげられる。又、ビニル単量体混合物には、必要に応じて重合開始剤を配合することもできる。その場合の配合量としては、ビニル単量体混合物１００質量部に対して０．００１〜２質量部であることが好ましい。圧力は、反応温度と使用するビニル単量体混合物及び溶媒の沸点に依存するもので、反応に影響を及ぼさないので、前記反応温度を維持できる圧力であればよい。単量体混合物の反応器内での滞留時間は、１〜６０分であることが好ましい。滞留時間が１分に満たない場合は単量体が充分に反応しない恐れがあり、６０分を越える場合は、生産性が悪くなってしまうことがある。好ましい滞留時間は２〜４０分である。
【００１６】
エポキシ化合物（Ａ）は、１分子当たりのエポキシ基の平均個数が１．２個以上であるものが好ましく、１．５個以上であるものがより好ましく、１．７個以上であるものが更に好ましく、２個以上であるものが特に好ましい。エポキシ基の平均個数が１．２個未満であると、得られるアスファルト組成物の耐流動性が不充分となる場合がある。
エポキシ化合物（Ａ）がエポキシ基を有する重合体である場合、１分子当たりのエポキシ基の平均個数は、下記の式（１）から求める事ができる。
１分子当たりのエポキシ基の平均個数  ＝  ａ×ｂ／１００ｃ        （１）
上記の式（１）においてａ、ｂおよびｃはそれぞれ以下のとおりである。
ａ：エポキシ基を有する重合体に含まれるエポキシ基を有するビニル単量体単位の割合（質量％）
ｂ：エポキシ基を有する重合体の数平均分子量
ｃ：エポキシ基を有するビニル単量体の分子量
【００１７】
エポキシ化合物（Ａ）は、数平均分子量が３００〜３００００の重合体であるものが好ましく、４００〜２５０００の重合体であるものがより好ましく、５００〜２００００の重合体であるものがさらに好ましい。数平均平均分子量が３００未満であると、アスファルト組成物の耐流動性改善が不充分となる場合がある。また、数平均分子量が３００００を超えると、アスファルトへの分散性が悪く、長時間の加熱処理時間を要したり、アスファルト組成物の耐流動性が低下する恐れがある。
【００１８】
エポキシ化合物（Ａ）は、融点または軟化点が０℃〜２００℃であることが好ましく、１０〜１８０℃でありことがより好ましく、２０〜１６０℃であることがさらに好ましい。エポキシ化合物（Ａ）の融点または軟化点が０℃未満であると、得られるアスファルト組成物が軟化しやすく、流動変形や轍掘れが起こる場合がある。エポキシ化合物（Ａ）の融点または軟化点が２００℃を超えると、エポキシ化合物（Ａ）がアスファルト成分と充分混合されず、得られる組成物が不均一なものとなる場合がある。
【００１９】
脂肪族重合体（Ｂ）は、末端にエポキシ基との反応性を備える官能基を有するものであり、エポキシ化合物（Ａ）と反応し、アスファルト組成物に耐流動性を付与するための成分である。脂肪族重合体（Ｂ）は脂肪族の骨格を有する重合体であり、アスファルトとの相溶性が優れるためにアスファルトへの分散性が良好である。エポキシ基との反応性を備える官能基が末端にない場合は、アスファルト組成物が耐流動性の不充分なものとなる。エポキシ基との反応性を備える官能基が末端以外に存在する場合は、アスファルト組成物が高粘度化して施工作業性が悪いものとなる。
【００２０】
脂肪族重合体（Ｂ）としては、不飽和炭化水素の単独重合体または共重合体、脂肪族ポリエステル、脂肪族ポリアミド、（メタ）アクリル酸エステル重合体などが挙げられる。不飽和炭化水素としてはエチレン、プロピレン、ブタジエンなどが挙げられる。脂肪族ポリエステルとしてはエチレングリコールなどの脂肪族多価アルコール化合物とアジピン酸などの脂肪族多塩基酸との縮合体が挙げられる。脂肪族ポリアミドとしてはヘキサメチレンジアミンとアジピン酸との縮合体などが挙げられる。（メタ）アクリル酸エステルとしては
ステアリル（メタ）アクリル酸エステル、シクロヘキシル（メタ）アクリル酸エステルなどが挙げられる。脂肪族重合体（Ｂ）として好ましいものは、エチレン、プロピレンまたはブタジエンなどを原料とした重合体であり、より好ましくはブタジエン単位を主要構成単位として含む重合体である。
【００２１】
脂肪族重合体（Ｂ）が末端に有するエポキシ基との反応性を備える官能基の個数は、１分子当たり平均１．５個以上であることが好ましい。１．５個未満であると、アスファルト組成物の耐流動性改善効果が不充分となる場合がある。
【００２２】
脂肪族重合体（Ｂ）が末端に有するエポキシ基との反応性を備える官能基としては、カルボキシル基、１級アミノ基、２級アミノ基、酸無水物基および水酸基が挙げられる。２種以上が併用されてもよい。
【００２３】
脂肪族重合体（Ｂ）は、数平均分子量３００〜１０００００であるものが好ましく、５００〜７００００であるものがより好ましく、７００〜５００００であるものが更に好ましい。数平均分子量が３００未満であると、エポキシ化合物（Ａ）との反応物があまり分子量の大きいものとならずに、アスファルト組成物の耐流動性向上が不充分となる場合がある。数平均分子量が１０００００を超えると、アスファルトへの分散・相溶性が悪くなり、やはりアスファルト組成物の耐流動性向上が不充分となる場合がある。
【００２４】
アスファルト（Ｃ）はアスファルト組成物の主成分である。道路舗装用に用いられる２５℃における針入度が４０〜２００のアスファルトは好ましいものであり、２５℃における針入度が６０〜１００のアスファルトはより好ましいものである。
【００２５】
エポキシ化合物（Ａ）の量は、エポキシ化合物（Ａ）および脂肪族重合体（Ｂ）の合計量１００質量部を基準として、１〜９９質量部であることが好ましく、５〜９８質量部であることがより好ましく、１０〜９７質量部であることが更に好ましく、２０〜９６質量部であることが最も好ましい。
【００２６】
エポキシ化合物（Ａ）および脂肪族重合体（Ｂ）の合計量は、アスファルト（Ｃ）１００質量部を基準として０．５〜５０質量部であることが好ましく、１〜４０質量部であることがより好ましく、１．５〜３０質量部であることが更に好ましい。エポキシ化合物（Ａ）および脂肪族重合体（Ｂ）の合計量が０．５質量部未満であると、アスファルト組成物の耐流動性向上効果が不充分となる場合があり、５０質量部を超えるとアスファルト組成物の粘度が高くなりすぎ、取扱い作業の際に不具合を生じる場合がある。
【００２７】
本発明のアスファルト組成物は、公知の方法で製造することができる。アスファルト組成物の製造方法として、８０〜２２０℃に加熱されたアスファルト（Ｃ）にエポキシ化合物（Ａ）および脂肪族重合体（Ｂ）を添加し、ホモジナイザー、ホモミキサーまたはディスパーなどの任意の攪拌装置で攪拌混合することにより製造できる。
原料の配合順序は、特に限定されるものではない。たとえば、アスファルトまたは加熱溶融されたアスファルトにエポキシ化合物（Ａ）および脂肪族重合体（Ｂ）の一方を添加し、均一混合後に残りの一方を添加する方法、アスファルトまたは加熱溶融されたアスファルトにエポキシ化合物（Ａ）および脂肪族重合体（Ｂ）を同時に添加する方法、エポキシ化合物（Ａ）および脂肪族重合体（Ｂ）をそれぞれパラフィンオイル、有機溶媒、アスファルトなどに予め溶解、もしくは分散させた後に、アスファルトまたは加熱溶融されたアスファルトに添加する方法などをもちいることができる。
【００２８】
本発明のアスファルト組成物は、本発明の目的を損なわない範囲で、任意の添加剤が配合されたものであってもよい。添加剤の例として、消石灰、カチオン系界面活性剤などの剥離防止剤、植物性繊維やポリビニルアルコール繊維などの繊維質補強材、再生アスファルトや再生コンクリートなどの再生材料などが挙げられる。これらの添加割合はアスファルト組成物１００質量部を基準として０．１〜１００質量部が好ましい。
また、エポキシ化合物（Ａ）および脂肪族重合体（Ｂ）との反応性を制御する添加剤が配合されたものであってもよい。このような添加剤としては、ステアリン酸ナトリウム、ステアリン酸亜鉛、安息香酸ナトリウム、ホウ酸リチウムなどの塩基性反応触媒や塩酸、硫酸などの酸性反応触媒などを用いることができる。
【００２９】
本発明のアスファルト組成物は、石英斑岩の砕石などの骨材と混ぜ合わせ、道路舗装に供される公知の道路舗装用アスファルト組成物として用いることができる。たとえば、改質Ｉ型、改質ＩＩ型、改質ＩＩＩ型、高粘度型、寒冷地型などの改質アスファルト。歩道用アスファルト、カラー舗装用アスファルト、ブローンアスファルト、セミブローンアスファルトなどに用いることができる。
【００３０】
本発明のアスファルト組成物は、アスファルト乳剤、防水シートや防水塗装などに用いることができる。
【実施例】
【００３１】
（エポキシ化合物Ａ−１の製造）
オイルジャケットを備えた容量１リットルの加圧式攪拌槽型反応器のオイルジャケット温度を、２００℃に保った。
スチレン（以下、Ｓｔともいう。）７４質量部、グリシジルメタクリレート（以下、ＧＭＡともいう。）２０質量部、ブチルアクリレート（以下、ＢＡともいう。）６質量部、キシレン１５質量部および重合開始剤としてジターシャリーブチルパーオキサイド０．５質量部からなる単量体混合液を原料タンクに仕込んだ。
一定の供給速度（４８ｇ／分、滞留時間：１２分）で単量体混合液を原料タンクから反応器に連続供給し、反応器の内容液質量が約５８０ｇで一定になるように反応液を反応器の出口から連続的に抜き出した。その時の反応器内温は、約２１０℃に保たれた。
反応器内部の温度が安定してから３６分経過した後から、抜き出した反応液を減圧度３０ｋＰａ、温度２５０℃に保った薄膜蒸発機により連続的に揮発成分除去処理して、揮発成分をほとんど含まないエポキシ化合物Ａ−１を回収した。１６０分かけて約５ｋｇのエポキシ化合物Ａ−１を回収した。
ゲルパーミエーションクロマトグラフ（以下、ＧＰＣという。）より求めたポリスチレン換算による化合物A−１の数平均分子量（以下、Ｍｎという。）は３８００であり、また重量平均分子量（以下、Mwという。）は９８００であった。化合物A−１分子当たりに含まれるエポキシ基の平均個数（以下、Ｆｎという。）は、５．４であった。
【００３２】
（エポキシ化合物Ａ−２、Ａ−３、Ａ−４およびＡ−６の製造）
原料単量体の組成を表１に示すとおりとした以外はエポキシ化合物Ａ−１の製造と同じ製造方法にて、エポキシ化合物Ａ−２、Ａ−３、Ａ−４およびＡ−６を製造した。
【００３３】
（エポキシ化合物Ａ−５）
エポキシ化合物Ａ−５としては、ブレンマーＣＰ−１５（日本油脂株式会社製Ｓｔ／ＧＭＡ共重合体）を使用した。
【００３４】
【表１】
2007077251.tif 000002
【００３５】
（脂肪族重合体Ｂ−１およびＢ−２）
脂肪族重合体Ｂ−１およびＢ−２としては、反応性液状ポリブタジエン（宇部興産株式会社製）を使用した。
脂肪族重合体Ｂ−１としては、Ｈｙｃａｒ  ＡＴＢＮ  １３００Ｘ１６（宇部興産株式会社製、末端にアミノ基（９００ｇ／ｅｑ）を有するポリブタジエン（アクリロニトリル単位を１６質量％含有））を使用した。
脂肪族重合体Ｂ−２としては、Ｈｙｃａｒ  ＣＴＢ  ２０００Ｘ１６２（宇部興産株式会社製、末端にカルボキシル基（０．４５ｍｅｑ／ｇ）を有するポリブタジエン（分子量４８００、１分子当たりの平均カルボキシル基数は２．０１ｅｑ／ｍｏｌ）を使用した。
【００３６】
（実施例１）
ストレートアスファルト６０−８０（昭和シェル石油株式会社製）２５０ｇを５００ｍｌガラス製容器に入れ、１８０℃で溶融させた。ディスパーを用い１２００〜１３００ｒｐｍで攪拌しながら、エポキシ化合物A−１を１０ｇ添加し１０分間混合後、脂肪族重合体B−１を２．５ｇ添加した。その後２時間攪拌を継続させ、化合物A−１と重合体B−１の反応物を均一混合した後、放冷し実施例１の組成物１を得た。
得られた組成物を２５℃の恒温室で一夜放置して温度調整を行ない、JIS  K2207針入度の測定方法に準じて、組成物１の耐流動性を測定した結果、５０．２／１０ｍｍであった。
【００３７】
（比較例１、２および３）
比較例１として、無処理のストレートアスファルトの針入度を測定した。その結果、７１．５／１０ｍｍであった。また、実施例１と同様の方法でストレートアスファルト  ２５０ｇに化合物A−１  １２．５ｇを添加して、比較例２の組成物を調整した。得られた組成物の針入度は、６３．２／１０ｍｍであった。さらに、実施例１と同様の方法でストレートアスファルト  ２５０ｇに重合体Ｂ−１  １２．５ｇを添加して、比較例３の組成物を調整した。得られた組成物の針入度は、９１．７／１０ｍｍであった。
【００３８】
アスファルト組成物の針入度の低下は、流動変形性が向上したことを示す。従って、実施例１と比較例１から、化合物Ａ−１と重合体Ｂ−１の添加により、アスファルト組成物の針入度が低下し、耐流動性が改善できたことが確認された。また、比較例２および３から、化合物Ａ−１や重合体Ｂ−１をそれぞれ単独でアスファルトに添加しても、針入度が殆ど改善されない結果となったことから、実施例１では、化合物Ａ−１と重合体Ｂ−１とが反応し高分子量化した効果が発揮されたと判断される。
【００３９】
（実施例２〜５、および比較例４〜７）
実施例１と同様の方法で、表２に示す組成で実施例２〜５の組成物を得た。また表３に示す組成で比較例４〜７の組成物を調整した。それぞれの針入度を測定した結果を表２および表３に示す。
【００４０】
【表２】
2007077251.tif 000003
【００４１】
【表３】
2007077251.tif 000004
【００４２】
実施例２〜５と比較例４〜７から、それぞれ化合物Ａ−２、Ａ−３、Ａ−４、Ａ−５をアスファルトに単独で添加した場合よりも、化合物Ｂ−１を併用し高分子量化することで、得られるアスファルト組成物の針入度が向上し、分子量やエポキシ基の数の異なる化合物Ａを用いても、得られるアスファルト組成物の耐流動性が改善できることが明らかとなった。
【００４３】
（実施例６〜８、および比較例８〜１０）
実施例１と同様の方法で、表４に示す組成で実施例６〜７の組成物を調整し、得られた組成物の針入度を測定した。また比較例８の組成で、加熱混合中の組成物が均一状態になるまでに要した処理時間と得られた組成物の針入度を測定した結果をそれぞれ表４に示す。
【００４４】
【表４】
2007077251.tif 000005
【００４５】
比較例８では、SBS樹脂５質量部をアスファルトへ加えた。得られた組成物の針入度は、明らかに改善されているが、処理時間に７時間と長時間を要した。一方、実施例６〜８で得られた組成物は、処理時間が２時間または４時間と短時間であるにも関わらず、より大きな針入度の改善が達成できた。
【００４６】
比較例９では、重合体Ｂとして無水マレイン酸−エチルアクリレート−エチレンランダム共重合体を用いた場合の結果を示す。無水マレイン酸−エチルアクリレート−エチレンランダム共重合体は、１分子辺りに複数の酸無水物基を有するが、分末端に酸無水物基を導入する手法をもちいていないため、実施例８に比べ、アスファルト改質効果は低い結果となった推測される。
【００４７】
比較例１０では、化合物Ｂとしてヘキサメチレンジアミンを用いた。低分子量の脂肪族アミン化合物であるヘキサメチレンジアミンを用いた場合では、実施例６に比べアスファルト改質効果が低く、化合物Ａとの反応による効率的な高分子量化が不十分なものであると考えられる。
【産業上の利用可能性】
【００４８】
本発明のアスファルト組成物は、耐流動性に優れたものであるので、舗装用、特に排水舗装などの耐久性が要求される用途に適している。